(57)【要約】【課題】撥水性に優れるとともに透明性、ヘーズ、硬度、強度、耐擦傷性、耐摩耗性、密着性等に優れた撥水性透明被膜付基材を提供する。【解決手段】基材、および  基材上に形成された撥水性透明被膜からなり、  該撥水性透明被膜が、表面処理無機酸化物微粒子からなる無機酸化物微粒子層からなり、  撥水性透明被膜表面が凹凸構造を有し、該凹凸の凸部の平均高さ（ＴF）が３０〜５００ｎｍの範囲にあり、平均凸部間距離（ピッチ幅）（ＷF）が５０〜１０００ｎｍの範囲にあり、  水との接触角が１３０〜１８０°の範囲にあることを特徴とする撥水性透明被膜付基材。【選択図】なし【特許請求の範囲】
【請求項１】
基材、および
基材上に形成された撥水性透明被膜からなり、
該撥水性透明被膜が、表面処理無機酸化物微粒子からなる無機酸化物微粒子層からなり、
撥水性透明被膜表面が凹凸構造を有し、該凹凸の凸部の平均高さ（ＴF）が３０〜５００ｎｍの範囲にあり、平均凸部間距離（ピッチ幅）（ＷF）が５０〜１０００ｎｍの範囲にあり、
水との接触角が１３０〜１８０°の範囲にあることを特徴とする撥水性透明被膜付基材。
【請求項２】
前記凹凸構造の凸部の表面がさらに微細凹凸を有し、該微細凸部の平均高さ（ＴFF）が３〜５０ｎｍの範囲にあり、平均凸部間距離（ＷFF）が３〜５０ｎｍ、
ＴFF／ＴFが0.01〜0.2の範囲にあり、ＷFF／ＷFが0.005〜0.2の範囲にあることを特徴とする請求項１に記載の撥水性透明被膜付基材。
【請求項３】
前記無機酸化物微粒子の形状が板状、繊維状、鎖状のいずれかであることを特徴とする請求項１に記載の撥水性透明被膜付基材。
【請求項４】
前記板状無機酸化物微粒子の平均粒子径（ＤP）が１０〜３００ｎｍの範囲にあり、平均厚み（ＴP）が１〜６０ｎｍの範囲にあり、平均粒子径（ＤP）と平均厚み（ＴP）との比（ＤP）／（ＴP）が１．５〜５０の範囲にあり、
前記繊維状無機酸化物微粒子の平均長さ（ＬF）が１０〜５００ｎｍの範囲にあり、平均粒子幅（ＷF）が１〜１００ｎｍの範囲にあり、平均長さ（ＬF）と平均粒子幅（ＷPF）との比（ＬF）／（ＷPF）が１．５〜５０の範囲にあり、
前記鎖状無機酸化物微粒子が、平均粒子径（ＤC）が５〜５０ｎｍの範囲にある一次微粒子が鎖状に２〜１００個連結した微粒子であり、平均長さ（ＬC）が２０〜５００ｎｍの範囲にあり、平均長さ（ＬC）と平均粒子径（ＤC）との比（ＬC）／（ＤC）が２〜５０の範囲にあることを特徴とする請求項３に記載の撥水性透明被膜付基材。
【請求項５】
前記無機酸化物微粒子が板状アルミナ微粒子、板状シリカ・アルミナ微粒子、繊維状アルミナ微粒子、繊維状シリカ・アルミナ微粒子、鎖状シリカ微粒子、鎖状ジルコニア微粒子、鎖状五酸化アンチモン微粒子から選ばれる少なくとも1種であることを特徴とする請求項３または４に記載の撥水性透明被膜付基材。
【請求項６】
前記表面処理無機酸化物微粒子は下記式(1)または下記式(1)および下記式(2)で表される加水分解性有機ケイ素化合物および／または加水分解性有機ケイ素化合物の加水分解物で表面処理されていることを特徴とする請求項１に記載の撥水性透明被膜付基材。
Ｒn-ＳiＸ4-n                （１）
（但し、式中、Ｒは炭素数１〜１０のフッ素置換炭化水素基であって、互いに同一であっても異なっていてもよい。Ｘ：炭素数１〜４のアルコキシ基、水酸基、ハロゲン、水素、ｎ：１〜３の整数）
Ｒn-ＳiＸ4-n                 （２）
（但し、式中、Ｒは炭素数１〜１０の非置換炭化水素基であって、互いに同一であっても異なっていてもよい。Ｘ：炭素数１〜４のアルコキシ基、水酸基、ハロゲン、水素、ｎ：０〜３の整数）
【請求項７】
前記表面処理無機酸化物微粒子の表面処理量が無機酸化物微粒子を酸化物として１００重量部に対しＲn-ＳiＯ(4-n)/2として１〜１００重量部の範囲にあることを特徴とする請求項６に記載の撥水性透明被膜付基材。
【請求項８】
前記平均高さ（ＴF）と前記平均凸部間距離（ＷF）との比（ＴF）／（ＷF）が０．１〜１０の範囲にあることを特徴とする請求項１に記載の撥水性透明被膜付基材。
【請求項９】
前記基材と前記無機酸化物微粒子層との間にプライマー層を有することを特徴とする請求項１に記載の撥水性透明被膜付基材。
【請求項１０】
前記プライマー層がシリカであることを特徴とする請求項９に記載の撥水性透明被膜付基材。
【請求項１１】
基材上に表面処理無機酸化物微粒子分散液を塗布して無機酸化物微粒子層を形成したのち、
加熱処理して、
表面に凹凸構造を有し、該凹凸の凸部の平均高さ（ＴF）が３０〜５００ｎｍの範囲にあり、平均凸部間距離（ＷF）が５０〜１０００ｎｍの範囲にあり、水との接触角が１３０〜１８０°の範囲にある撥水性透明被膜を形成することを特徴とする
撥水性透明被膜付基材の製造方法。
【請求項１２】
板状、繊維状、鎖状のいずれか無機酸化物粒子を、下記式(1)または下記式(1)および下記式(2)で表される加水分解性有機ケイ素化合物および／または加水分解性有機ケイ素化合物の加水分解物で表面処理した後、
Ｒn-ＳiＸ4-n                （１）
（但し、式中、Ｒは炭素数１〜１０のフッ素置換炭化水素基であって、互いに同一であっても異なっていてもよい。Ｘ：炭素数１〜４のアルコキシ基、水酸基、ハロゲン、水素、ｎ：１〜３の整数）
Ｒn-ＳiＸ4-n                 （２）
（但し、式中、Ｒは炭素数１〜１０の非置換炭化水素基であって、互いに同一であっても異なっていてもよい。Ｘ：炭素数１〜４のアルコキシ基、水酸基、ハロゲン、水素、ｎ：０〜３の整数）
得られた表面処理無機酸化物微粒子分散液を、基材上に、塗布・加熱して無機酸化物微層を形成することを特徴とする
表面が凹凸構造を有し、該凹凸の凸部の平均高さ（ＴF）が３０〜５００ｎｍの範囲にあり、平均凸部間距離（ＷF）が５０〜１０００ｎｍの範囲にあり、水との接触角が１３０〜１８０°の範囲にある撥水性透明被膜を有する撥水性透明被膜付基材の製造方法。
【請求項１３】
前記板状無機酸化物微粒子の平均粒子径（ＤP）が１０〜３００ｎｍの範囲にあり、平均厚み（ＴP）が１〜６０ｎｍの範囲にあり、平均粒子径（ＤP）と平均厚み（ＴP）との比（ＤP）／（ＴP）が１．５〜５０の範囲にあり、
前記繊維状無機酸化物微粒子の平均長さ（ＬF）が１０〜５００ｎｍの範囲にあり、平均粒子幅（ＷF）が１〜１００ｎｍの範囲にあり、平均長さ（ＬF）と平均粒子幅（ＷPF）との比（ＬF）／（ＷF）が１．５〜５０の範囲にあり、
前記鎖状無機酸化物微粒子が、平均粒子径（ＤC）が５〜５０ｎｍの範囲にある一次微粒子が鎖状に２〜１００個連結した微粒子であり、平均長さ（ＬC）が２０〜５００ｎｍの範囲にあり、平均長さ（ＬC）と平均粒子径（ＤC）との比（ＬC）／（ＤC）が２〜５０の範囲にあることを特徴とする請求項１１または１２に記載の撥水性透明被膜付基材の製造方法。
【請求項１４】
前記板状無機酸化物微粒子が板状アルミナ微粒子または板状シリカ・アルミナ微粒子であり、
前記繊維状無機酸化物微粒子が繊維状アルミナ微粒子または繊維状シリカ・アルミナ微粒子であり、
前記鎖状無機酸化物微粒子が鎖状シリカ微粒子であることを特徴とする請求項１３に記載の撥水性透明被膜付基材の製造方法。
【請求項１５】
前記表面処理無機酸化物微粒子分散液の濃度が固形分として０．１〜１０重量％の範囲にあることを特徴とする請求項１１または１２に記載の撥水性透明被膜付基材の製造方法。
【請求項１６】
あらかじめ基材上に、プライマー層形成用塗布液を塗布してプライマー層を形成することを特徴とする請求項１１または１２に記載の撥水性透明被膜付基材の製造方法。
【発明の詳細な説明】
【技術分野】
【０００１】
本発明は、撥水性透明被膜付基材およびその製造方法に関する。特に、撥水性に優れるとともに透明性、ヘーズ、硬度、強度、耐擦傷性、耐摩耗性、密着性等に優れた撥水性透明被膜付基材およびその製造方法とに関する。
【背景技術】
【０００２】
一般に固体表面がフラクタル構造を有している場合、固体表面が親水的な場合には親水性が向上して超親水性を示し、逆に固体表面が疎水的な場合には撥水性が向上して超撥水性を示すことが知られている。
【０００３】
特許文献１（特開２００５−３４３０１６号公報）には、基材表面に超撥水性被膜を被覆した超撥水性被膜被覆物品において、超撥水性被膜が微粒子集合体からなる突起体及び撥水性膜を備えた、被膜の被覆領域において、突起体が存在する部分と存在しない部分とが混在し、かつ、突起体が存在する部分の被膜表面に突起体による凹凸が形成されている超撥水性被膜被覆物品が開示されている。
【０００４】
具体的には、三次元に結合したコロイダルシリカとアルキルアルコキシシランとフッ素を含有するアルキルアルコキシシランを混合し、撥水材料と珪素酸化物微粒子との共加水分解・縮重合物を調製し、これを撥水処理用分散液として用い、フローコート法にて塗布し、自然乾燥して超撥水処理ガラス基板を調製している。
【０００５】
また、特許文献２（ＷＯ２００３／０３９８５６号公報）には、基体と、基体の表面に形成された微小凹凸を有する下地膜と、下地膜の微小凹凸上に形成された撥水性皮膜とを含む超撥水性基体であって、撥水性皮膜の表面形状が、粒子状突起物と、粒子状突起物よりも基板の表面から測定した高さが高い柱状突起物とにより構成された超撥水性基体が開示されている。
【０００６】
その具体的製造方法は、テトラクロロシランのデカメチルシクロペンタシロキサン溶液を、シリカを主成分とする下地膜である凹凸下地膜形成用塗布液として調製し、別途、フッ素を含有するアルキルアルコキシシランのデカメチルシクロペンタシロキサン溶液を撥水処理剤として調製し、まず、自動車用ウインドシールドガラスの表面に凹凸下地膜形成用塗布液を塗布し、静置した後、撥水処理剤を塗布し、静置した後エチルアルコールで洗浄して表面の撥水処理剤を完全に洗い流し、（焼成することなく）自然乾燥して撥水処理されたウインドシールドガラスを調製している。
【０００７】
特許文献３（特開２００４−１３７１３７号公報）には、表面に微小凹凸を有した珪素酸化物を主成分とする皮膜が被覆された物品であって、微小凹凸は、微小突起および柱状突起により構成されていることを特徴とする皮膜被覆物品が開示されている。その製造方法として、クロルシリル基含有化合物を、シリコン油を主成分とする溶媒に溶解した塗布溶液を塗布することで、かかる構造を有する皮膜が形成できる旨開示されている。
【０００８】
特許文献４（特開平８−４０７４８号公報）には、ガラス基板と、基板の表面に、表面処理することなく成膜した状態でマイクロピット状表層、凹凸状表層、凸状表層のうち少なくとも１種以上の表層形状を呈している酸化物薄膜あるいは混合酸化物薄膜で成る下地層と、該下地層の上に、少なくともフルオロアルキルシランと、酸化アンチモンをドーパントとする酸化錫の粒子と、シリコーン化合物と、水と、有機溶媒からなる混合溶液に、酸をフルオロアルキルシラン１ｍｏｌに対して５×１０-4 ｍｏｌ 〜２×１０-2 ｍｏｌになるよう添加した撥水撥油液を塗布成膜した薄膜である撥水層とからなることを特徴とする撥水性ガラスが開示されている。
【０００９】
具体的には、シリカゾル（分子量約３，０００）とシリカゾル（分子量約１００，０００）を特定モル比での混合物のイソプロピルアルコール分散液を下地膜形成用のコーティング溶液として用いて下地層を形成し、別途、撥水撥油液として、シリカゾル（分子量約３，０００）のエタノール溶液と酸化アンチモンをドーパントとする酸化錫の粒子（粒子径２０ｎｍ）とソプロピルアルコールとヘプタデカトリデシルフルオロアルキルシラン、硝酸水溶液との混合物を塗布し、２５０℃で乾燥して撥水ガラスを調製している。
【先行技術文献】
【特許文献】
【００１０】
【特許文献１】特開２００５−３４３０１６号公報
【特許文献２】ＷＯ２００３／０３９８５６号公報
【特許文献３】特開２００４−１３７１３７号公報
【特許文献４】特開平８−４０７４８号公報
【発明の概要】
【発明が解決しようとする課題】
【００１１】
しかしながら、特許文献１の方法では、珪素酸化物微粒子が不均一に積層した被膜が形成され、表面に形成される凹凸が比較的大きく、被膜の基材への密着性、強度が不充分となり、撥水性の再現性が十分得られない場合があった。
【００１２】
また、特許文献２の方法では、下地膜形成成分、撥水処理剤の加水分解、重縮合が不十分となるためか、被膜の強度、硬度が充分得られない場合があり、撥水性も初期値は高いものの、摩耗等により大きく低下する場合があった。
【００１３】
さらに、特許文献３では、初期の接触角は超撥水性を示すものの、乾布を用いた耐摩耗試験後の接触角は大きく低下する問題があった。
特許文献４のように、自動車用ワイパーを用いた耐摩耗性試後の水に対する接触角の低下は小さいものの、初期接触角も耐摩耗性試後の接触角も約１１０〜１００程度と接触角が１５０℃以上の超撥水性は得られていない。
【００１４】
上記したように、用途・用法によっては、さらに撥水性の向上、撥水性膜の基材との密着性、耐摩耗性、耐擦傷性等の向上、加えて、これら性能を長期にわたって維持することが求められている。
【課題を解決するための手段】
【００１５】
本発明者等は、上記問題点に鑑み鋭意検討した結果、特定形状の粒子形状の無機酸化物粒子を、特定の有機ケイ素系表面処理剤で表面処理したものから微粒子層を形成すれば、表面に特定の凹凸構造が具備され、撥水性が高く、加えて、撥水性を長期にわたって維持することが可能な透明被膜が得られることを見出して本発明を完成するに至った。
【００１６】
[1]基材、および
基材上に形成された撥水性透明被膜からなり、
該撥水性透明被膜が、表面処理無機酸化物微粒子からなる無機酸化物微粒子層からなり、
撥水性透明被膜表面が凹凸構造を有し、該凹凸の凸部の平均高さ（ＴF）が３０〜５００ｎｍの範囲にあり、平均凸部間距離（ピッチ幅）（ＷF）が５０〜１０００ｎｍの範囲にあり、
水との接触角が１３０〜１８０°の範囲にあることを特徴とする撥水性透明被膜付基材。
【００１７】
[2]前記凹凸構造の凸部の表面がさらに微細凹凸を有し、該微細凸部の平均高さ（ＴFF）が３〜５０ｎｍの範囲にあり、平均凸部間距離（ＷFF）が３〜５０ｎｍ、
ＴFF／ＴFが0.01〜0.2の範囲にあり、ＷFF／ＷFが0.005〜0.2の範囲にある[1]の撥水性透明被膜付基材。
【００１８】
[3]前記無機酸化物微粒子の形状が板状、繊維状、鎖状のいずれかである[1]の撥水性透明被膜付基材。
[4]前記板状無機酸化物微粒子の平均粒子径（ＤP）が１０〜３００ｎｍの範囲にあり、平均厚み（ＴP）が１〜６０ｎｍの範囲にあり、平均粒子径（ＤP）と平均厚み（ＴP）との比（ＤP）／（ＴP）が１．５〜５０の範囲にあり、
前記繊維状無機酸化物微粒子の平均長さ（ＬF）が１０〜５００ｎｍの範囲にあり、平均粒子幅（ＷF）が１〜１００ｎｍの範囲にあり、平均長さ（ＬF）と平均粒子幅（ＷPF）との比（ＬF）／（ＷPF）が１．５〜５０の範囲にあり、
前記鎖状無機酸化物微粒子が、平均粒子径（ＤC）が５〜５０ｎｍの範囲にある一次微粒子が鎖状に２〜１００個連結した微粒子であり、平均長さ（ＬC）が２０〜５００ｎｍの範囲にあり、平均長さ（ＬC）と平均粒子径（ＤC）との比（ＬC）／（ＤC）が２〜５０の範囲にある[3]の撥水性透明被膜付基材。
【００１９】
[5]前記無機酸化物微粒子が板状アルミナ微粒子、板状シリカ・アルミナ微粒子、繊維状アルミナ微粒子、繊維状シリカ・アルミナ微粒子、鎖状シリカ微粒子、鎖状ジルコニア微粒子、鎖状五酸化アンチモン微粒子から選ばれる少なくとも1種である[3]または[4]の撥水性透明被膜付基材。
【００２０】
[6]前記表面処理無機酸化物微粒子は下記式(1)または下記式(1)および下記式(2)で表される加水分解性有機ケイ素化合物および／または加水分解性有機ケイ素化合物の加水分解物で表面処理されている[1]の撥水性透明被膜付基材。
Ｒn-ＳiＸ4-n                （１）
（但し、式中、Ｒは炭素数１〜１０のフッ素置換炭化水素基であって、互いに同一であっても異なっていてもよい。Ｘ：炭素数１〜４のアルコキシ基、水酸基、ハロゲン、水素、ｎ：１〜３の整数）
Ｒn-ＳiＸ4-n                 （２）
（但し、式中、Ｒは炭素数１〜１０の非置換炭化水素基であって、互いに同一であっても異なっていてもよい。Ｘ：炭素数１〜４のアルコキシ基、水酸基、ハロゲン、水素、ｎ：０〜３の整数）
【００２１】
[7]前記表面処理無機酸化物微粒子の表面処理量が無機酸化物微粒子を酸化物として１００重量部に対しＲn-ＳiＯ(4-n)/2として１〜１００重量部の範囲にある[6]の撥水性透明被膜付基材。
[8]前記平均高さ（ＴF）と前記平均凸部間距離（ＷF）との比（ＴF）／（ＷF）が０．１〜１０の範囲にある[1]の撥水性透明被膜付基材。
【００２２】
[9]前記基材と前記無機酸化物微粒子層との間にプライマー層を有する[1]の撥水性透明被膜付基材。
[10]前記プライマー層がシリカである[9]の撥水性透明被膜付基材。
[11]基材上に表面処理無機酸化物微粒子分散液を塗布して無機酸化物微粒子層を形成したのち、
加熱処理して、
表面に凹凸構造を有し、該凹凸の凸部の平均高さ（ＴF）が３０〜５００ｎｍの範囲にあり、平均凸部間距離（ＷF）が５０〜１０００ｎｍの範囲にあり、水との接触角が１３０〜１８０°の範囲にある撥水性透明被膜を形成することを特徴とする
撥水性透明被膜付基材の製造方法。
【００２３】
[12]板状、繊維状、鎖状のいずれか無機酸化物粒子を、下記式(1)または下記式(1)および下記式(2)で表される加水分解性有機ケイ素化合物および／または加水分解性有機ケイ素化合物の加水分解物で表面処理した後、
Ｒn-ＳiＸ4-n                （１）
（但し、式中、Ｒは炭素数１〜１０のフッ素置換炭化水素基であって、互いに同一であっても異なっていてもよい。Ｘ：炭素数１〜４のアルコキシ基、水酸基、ハロゲン、水素、ｎ：１〜３の整数）
Ｒn-ＳiＸ4-n                 （２）
（但し、式中、Ｒは炭素数１〜１０の非置換炭化水素基であって、互いに同一であっても異なっていてもよい。Ｘ：炭素数１〜４のアルコキシ基、水酸基、ハロゲン、水素、ｎ：０〜３の整数）
得られた表面処理無機酸化物微粒子分散液を、基材上に、塗布・加熱して無機酸化物微層を形成することを特徴とする
表面が凹凸構造を有し、該凹凸の凸部の平均高さ（ＴF）が３０〜５００ｎｍの範囲にあり、平均凸部間距離（ＷF）が５０〜１０００ｎｍの範囲にあり、水との接触角が１３０〜１８０°の範囲にある撥水性透明被膜を有する撥水性透明被膜付基材の製造方法。
【００２４】
[13]前記板状無機酸化物微粒子の平均粒子径（ＤP）が１０〜３００ｎｍの範囲にあり、平均厚み（ＴP）が１〜６０ｎｍの範囲にあり、平均粒子径（ＤP）と平均厚み（ＴP）との比（ＤP）／（ＴP）が１．５〜５０の範囲にあり、
前記繊維状無機酸化物微粒子の平均長さ（ＬF）が１０〜５００ｎｍの範囲にあり、平均粒子幅（ＷF）が１〜１００ｎｍの範囲にあり、平均長さ（ＬF）と平均粒子幅（ＷPF）との比（ＬF）／（ＷF）が１．５〜５０の範囲にあり、
前記鎖状無機酸化物微粒子が、平均粒子径（ＤC）が５〜５０ｎｍの範囲にある一次微粒子が鎖状に２〜１００個連結した微粒子であり、平均長さ（ＬC）が２０〜５００ｎｍの範囲にあり、平均長さ（ＬC）と平均粒子径（ＤC）との比（ＬC）／（ＤC）が２〜５０の範囲にある[11]または[12]の撥水性透明被膜付基材の製造方法。
【００２５】
[14]前記板状無機酸化物微粒子が板状アルミナ微粒子または板状シリカ・アルミナ微粒子であり、
前記繊維状無機酸化物微粒子が繊維状アルミナ微粒子または繊維状シリカ・アルミナ微粒子であり、
前記鎖状無機酸化物微粒子が鎖状シリカ微粒子である[13]の撥水性透明被膜付基材の製造方法。
【００２６】
[15]前記表面処理無機酸化物微粒子分散液の濃度が固形分として０．１〜１０重量％の範囲にある[11]または[12]の撥水性透明被膜付基材の製造方法。
[16]あらかじめ基材上に、プライマー層形成用塗布液を塗布してプライマー層を形成する[11]または[12]の撥水性透明被膜付基材の製造方法。
【発明の効果】
【００２７】
本発明では、特定形状の表面処理無機酸化物微粒子を用いて表面に特定の大きさの凹凸を有し、さらにその凸部が微細な凹凸を有する撥水性透明被膜が形成されている。このような撥水性透明被膜は、従来より提案されていたフラクタル構造とは、規則性が低い点で、また凸部がさらに微細な凹凸を有する点で相違する。
【００２８】
その結果、本発明によれば、基材との密着性、透明性、硬度、耐擦傷性、耐摩耗性、ヘーズ等に優れた超撥水性の透明薄膜付基材が提供できる。この撥水性透明被膜付基材は、防水性能、耐薬品性能等を必要とする自動車、各種電子デバイス、住宅等居住環境、衣服等生活用品等に用いることができる。
【発明を実施するための形態】
【００２９】
以下、まず、本発明に係る撥水性透明被膜付基材について説明する。
［撥水性透明被膜付基材］
本発明に係る撥水性透明被膜付基材は、基材と、基材上に形成され撥水性透明被膜とからなる。
【００３０】
基材
本発明に用いる基材としては、特に制限はなく、例えば、ガラス、ポリカーボネート、アクリル樹脂、ＰＥＴ、ＴＡＣ等のプラスチックシート、プラスチックフィルム等、プラスチックパネル等の他、各種有機樹脂フィルム、有機樹脂膜を用いることができる。また、これらは、微細孔を有していてもよく、繊維、布等であってもよい。
【００３１】
撥水性透明被膜
撥水性透明被膜は、表面処理無機酸化物微粒子からなる無機酸化物微粒子層からなり、撥水性透明被膜表面に凹凸構造を有する。
(i)無機酸化物微粒子層
本発明に用いる無機酸化物微粒子としては、その形状が板状、繊維状、鎖状であることが好ましい。
【００３２】
前記板状無機酸化物微粒子の平均粒子径（ＤP）が１０〜３００ｎｍの範囲にあり、平均厚み（ＴP）が１〜６０ｎｍの範囲にあり、平均粒子径（ＤP）と平均厚み（ＴP）との比（ＤP）／（ＴP）が１．５〜５０の範囲にあり、
前記繊維状無機酸化物微粒子の平均長さ（ＬF）が１０〜５００ｎｍの範囲にあり、平均粒子幅（ＷF）が１〜１００ｎｍの範囲にあり、平均長さ（ＬF）と平均粒子幅（ＷPF）との比（ＬF）／（ＷPF）が１．５〜５０の範囲にあり、
前記鎖状無機酸化物微粒子が、平均粒子径（ＤC）が５〜５０ｎｍの範囲にある一次微粒子が鎖状に２〜１００個連結した微粒子であり、平均長さ（ＬC）が２０〜５００ｎｍの範囲にあり、平均長さ（ＬC）と平均粒子径（ＤC）との比（ＬC）／（ＤC）が２〜５０の範囲にあることが好ましい。
【００３３】
板状無機酸化物微粒子
板状無機酸化物微粒子としては、板状アルミナ微粒子、板状アルミナ水和物微粒子、板状アルミナ・シリカ微粒子が挙げられる。
【００３４】
板状アルミナ水和物微粒子の場合、多くは、擬ベーマイトアルミナ水和物微粒子（Ａｌ2Ｏ3・ｎＨ2Ｏ、ｎ＝０．５〜２．５）が用いられ、これは結晶性アルミナ水和物微粒子の一種であり、通常一次粒子が板状に配列して二次粒子を形成している。
【００３５】
無機酸化物微粒子の形状が板状である場合は、板状無機酸化物微粒子が面を接しながら積層した粒子群が凹凸を形成する形で基材上に無機酸化物微粒子層を形成する。
板状アルミナ微粒子の平均粒子径（ＤP）は１０〜３００ｎｍ、さらには３０〜２５０ｎｍの範囲にあることが好ましい。平均粒子径（ＤP）が前記範囲の下限を超えて小さいものは得ることが困難であり、得られたとしても前記した板状とならず、所望の凹凸を形成できないために最終的に得られる撥水性透明被膜の撥水性が不十分となる場合がある。
【００３６】
平均粒子径（ＤP）が大きすぎても、最終的に得られる撥水性透明被膜の強度、硬度、基材との密着性が不十分となる場合があり、またミー散乱によりヘーズや透明性（光透過率）が不十分となる場合がある。
【００３７】
また、板状アルミナ微粒子の平均厚み（ＴP）は１〜６０ｎｍ、さらには３〜５０ｎｍの範囲にあることが好ましい。
平均厚み（ＴP）が薄すぎるものは得ることが困難であり、得られたとしても所望の凹凸を形成できないために最終的に得られる撥水性透明被膜の撥水性が不十分となる場合がある。平均厚み（ＴP）が暑すぎると板状構造を取ることは困難で、立方体に近くなり、充分な凹凸を形成できないために最終的に得られる撥水性透明被膜の撥水性、強度、基材との密着性等が不十分となる場合がある。
【００３８】
前記平均粒子径（ＤP）と平均厚み（ＴP）との比（ＤP）／（ＴP）は１．５〜５０、さらには４〜４０の範囲にあることが好ましい。
平均粒子径（ＤP）と平均厚み（ＴP）との比（ＤP）／（ＴP）が前記範囲にあると、所望の凹凸を形成することができ、最終的に撥水性、強度、基材との密着性等に優れた撥水性透明被膜を得ることができる。
【００３９】
繊維状無機酸化物微粒子
繊維状無機酸化物微粒子としては、繊維状アルミナ微粒子、繊維状アルミナ水和物微粒子、繊維状アルミナ・シリカ微粒子、繊維状シリカ微粒子、繊維状酸化チタン微粒子等が挙げられる。
【００４０】
繊維状アルミナ水和物微粒子の場合、擬ベーマイトアルミナ水和物微粒子（Ａｌ2Ｏ3・ｎＨ2Ｏ、ｎ＝０．５〜２．５）を用いることが好ましい。
無機酸化物微粒子の形状が繊維状である場合は、繊維状無機酸化物微粒子が交絡した粒子群が凹凸を形成する形で基材上に無機酸化物微粒子層を形成する。そして、これらの微粒子層が、最終的に得られる撥水性透明被膜の表面に所望の凹凸を形成する。
【００４１】
平均長さ（ＬF）が短いものは、粒子を安定的に再現性よく調製することができない場合があり、得られたとしても繊維状とならず、凹凸を形成できないために最終的に得られる撥水性透明被膜の撥水性が不十分となる場合がある。平均長さ（ＬF）が長すぎると、同様に粒子を安定的に再現性良く調製することができない場合があり、得られたとしても前記した所定の大きさの繊維状とならず、凹凸を形成できないために最終的に得られる撥水性透明被膜の撥水性が不十分となったり、加えてヘーズが高くなる場合がある。
【００４２】
平均粒子幅（ＷPF）は１〜１００ｎｍ、さらには３〜８０の範囲にあることが好ましい。
平均粒子幅（ＷPF）が小さいと、粒子を安定的に再現性良く調製することが困難であり、得られたとしても前記した繊維状とならず、凹凸を形成できないために最終的に得られる撥水性透明被膜の撥水性が不十分となる場合がある。平均粒子幅（ＷF）が大きすぎると、粒子を安定的に再現性良く調製することが困難であり、得られたとしても前記した繊維状とならず、凹凸を形成できないために最終的に得られる撥水性透明被膜の撥水性が不十分となったり、ヘーズが高くなる場合がある。
【００４３】
前記平均長さ（ＬF）と平均粒子幅（ＷPF）との比（ＬF）／（ＷPF）は１．５〜５０、さらには４〜４０の範囲にあることが好ましい。
平均長さ（ＬF）と平均粒子幅（ＷPF）との比（ＬF）／（ＷPF）が前記範囲にあると、所定の繊維形状となるため、所望の凹凸を形成することができ、最終的に撥水性、強度、基材との密着性等に優れた撥水性透明被膜を得ることができる。
【００４４】
鎖状無機酸化物微粒子
鎖状無機酸化物微粒子としては、鎖状シリカ微粒子、鎖状ジルコニア微粒子、鎖状五酸化アンチモン微粒子等が挙げられる。
【００４５】
無機酸化物微粒子の形状が鎖状である場合は、前記した繊維状無機酸化物微粒子の場合と同様に鎖状無機酸化物微粒子が交絡した粒子群が凹凸を形成する形で基材上に無機酸化物微粒子層を形成する。そして、これらの微粒子層が、最終的に得られる撥水性透明被膜の表面に所望の凹凸を形成する。
【００４６】
鎖状無機酸化物微粒子を構成する一次粒子の平均粒子径（ＤC）は３〜１００ｎｍ、さらには５〜８０ｎｍの範囲にあることが好ましい。
一次粒子の平均粒子径（ＤC）が３ｎｍ未満のものは容易に凝集して鎖状粒子が得られない場合があり、５０ｎｍを超えると一次粒子が連結しにくく鎖状粒子が得られない場合がある。
【００４７】
鎖状無機酸化物微粒子の平均長さ（ＬC）は１０〜５００ｎｍ、さらには３０〜４００ｎｍの範囲にあることが好ましい。
平均長さ（ＬC）が短い場合は、鎖状無機酸化物微粒子が交絡した粒子群が小さく、所望の凹凸を形成できないために最終的に得られる撥水性透明被膜の撥水性が不十分となる場合がある。
平均長さ（ＬC）が長すぎても所定の凹凸を形成できないために最終的に得られる撥水性透明被膜の撥水性が不十分となったり、加えてヘーズが高くなる場合がある。
【００４８】
前記平均長さ（ＬC）と平均一次粒子径（ＤC）との比（ＬC）／（ＤC）は１．５〜５０、さらには４〜４０の範囲にあることが好ましい。
平均長さ（ＬC）と平均一次粒子径（ＤC）との比（ＬC）／（ＤC）が前記範囲にあると、所定の鎖状形状となるため、所望の凹凸を形成することができ、最終的に撥水性、強度、基材との密着性等に優れた撥水性透明被膜を得ることができる。
【００４９】
本発明では、前記した板状、繊維状、鎖状のいずれかの粒子を用い、この粒子の大きさ、形状が重要となる。このような粒子は後述する凹凸を形成できるとともに、凹凸の表面に微細な凹凸が形成されるためか、撥水性に優れた撥水性透明被膜を得ることができる。
【００５０】
本発明で、前記板状無機酸化物微粒子の平均粒子径（ＤP）、平均厚み（ＴP）、前記繊維状無機酸化物微粒子の平均長さ（ＬF）、平均粒子幅（ＷPF）、および鎖状無機酸化物微粒子の平均長さ（ＬC）、平均一次粒子径（ＤC）は、原料で使用される板状、繊維状、鎖状の無機酸化物微粒子の数値が対応する。
【００５１】
表面処理
前記無機酸化物微粒子は下記式(1)または下記式(1)および下記式(2)で表される加水分解性有機ケイ素化合物および／または加水分解性有機ケイ素化合物の加水分解物で表面処理されている。すなわち、フッ素置換炭化水素基を残す有機ケイ素化合物で表面処理がされている。
【００５２】
Ｒn-ＳiＸ4-n                （１）
（但し、式中、Ｒは炭素数１〜１０のフッ素置換炭化水素基であって、互いに同一であっても異なっていてもよい。Ｘ：炭素数１〜４のアルコキシ基、水酸基、ハロゲン、水素、ｎ：１〜３の整数）
Ｒn-ＳiＸ4-n                 （２）
（但し、式中、Ｒは炭素数１〜１０の非置換炭化水素基であって、互いに同一であっても異なっていてもよい。Ｘ：炭素数１〜４のアルコキシ基、水酸基、ハロゲン、水素、ｎ：０〜３の整数）
【００５３】
このような式(1)で表される加水分解性有機ケイ素化合物としては、パ−フルオロオクチルエチルトリメトキシシラン、パ−フルオロオクチルエチルトリエトキシシラン、パ−フルオロオクチルエチルトリイソプロポキシシラン、トリフルオロプロピルトリメトキシシラン、トリデカフルオロオクチルトリメトキシシラン、ヘプタデカトリフルオロデシルトリメトキシシラン、ジメトキシメチルトリフルオロプロピルシラン、ペンタデカトリフルオロデシルトリメトキシシラン、ヘプタデカトリフルオロデシルトリプロポキシシラン等が挙げられる。
【００５４】
このようなフッ素含有加水分解性有機ケイ素化合物および／またはフッ素含有加水分解性有機ケイ素化合物の加水分解物で表面処理されていると、撥水性に優れた透明被膜付基材が得られる。
式(2)で表される加水分解性有機ケイ素化合物としては、式(1)で表される加水分解性有機ケイ素化合物以外の有機珪素化合物であって、テトラメトキシシラン、テトラエトキシシラン、テトラプロポキシシシラン、テトラブトキシシラン、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（βメトキシエトキシ）シラン、3,3,3−トリフルオロプロピルトリメトキシシラン、メチル-3,3,3−トリフルオロプロピルジメトキシシラン、β−（3,4-エポキシシクロヘキシル）エチルトリメトキシシラン、γ-グリシドキシメチルトリメトキシシラン、γ-グリシドキシメチルトリエキシシラン、γ-グリシドキシエチルトリメトキシシラン、γ-グリシドキシエチルトリエトキシシラン、γ-グリシドキシプロピルトリメトキシシラン、γ-グリシドキシプロピルトリメトキシシラン、γ-グリシドキシプロピルトリエトキシシラン、γ-グリシドキシプロピルトリエトキシシラン、γ−（β−グリシドキシエトキシ）プロピルトリメトキシシラン、γ-（メタ）アクリロオキシメチルトリメトキシシラン、γ-（メタ）アクリロオキシメチルトリエキシシラン、γ-（メタ）アクリロオキシエチルトリメトキシシラン、γ-（メタ）アクリロオキシエチルトリエトキシシラン、γ-（メタ）アクリロオキシプロピルトリメトキシシラン、γ-（メタ）アクリロオキシプロピルトリメトキシシラン、γ-（メタ）アクリロオキシプロピルトリエトキシシラン、γ-（メタ）アクリロオキシプロピルトリエトキシシラン、ブチルトリメトキシシラン、イソブチルトリエトキシシラン、ヘキシルトリエトキシシラオクチルトリエトキシシラン、デシルトリエトキシシラン、ブチルトリエトキシシラン、、イソブチルトリエトキシシラン、ヘキシルトリエトキシシラン、オクチルトリエトキシシラン、デシルトリエトキシシラン、3-ウレイドイソプロピルプロピルトリエトキシシラン、Ｎ−β（アミノエチル）γ-アミノプロピルメチルジメトキシシラン、Ｎ−β（アミノエチル）γ-アミノプロピルトリメトキシシラン、Ｎ-フェニル-γ-アミノプロピルトリメトキシシラン、γ-メルカプトプロピルトリメトキシシラン、トリメチルシラノール、メチルトリクロロシラン等およびこれらの混合物が挙げられる。
【００５５】
ここで、式(2)で表される加水分解性有機ケイ素化合物のｎ＝０の加水分解性有機ケイ素化合物、即ち、テトラメトキシシラン、テトラエトキシシラン、テトラプロポキシシシラン、テトラブトキシシラン等の４官能の加水分解性有機ケイ素化合物を用いる場合、他の加水分解性有機ケイ素化合物、加水分解性有機ケイ素化合物の加水分解物と混合して表面処理してもよく、予めｎ＝０の加水分解性有機ケイ素化合物で表面処理した後、他の加水分解性有機ケイ素化合物で表面処理してもよい。
この場合、他の加水分解性有機ケイ素化合物の表面処理量を増加させることができるとともに、強固に結合することができ、長期に安定的に撥水性に優れた透明被膜付基材が得られる。
【００５６】
表面処理無機酸化物微粒子中の式(1)および式(2)で表される加水分解性有機ケイ素化合物および／または加水分解性有機ケイ素化合物の加水分解物の含有量は、無機酸化物微粒子を酸化物として１００重量部に対し加水分解性有機ケイ素化合物をＲn-ＳｉＯ(4-n)/2として１〜１００重量部、さらには２〜８０重量部の範囲にあることが好ましい。
【００５７】
表面処理無機酸化物微粒子中の式(1)および式(2)で表される加水分解性有機ケイ素化合物および／または加水分解性有機ケイ素化合物の加水分解物の含有量が少ないと、無機酸化物微粒子の表面処理ムラが生じ、充分な撥水性が得られない場合がある。
加水分解性有機ケイ素化合物および／または加水分解性有機ケイ素化合物の加水分解物の含有量が多すぎても後述する撥水性透明被膜表面の凹凸の凸部間距離（ＷF）が小さくなり、撥水性はむしろ低下する場合がある。
【００５８】
前記式(2)で表される加水分解性有機ケイ素化合物のｎ＝０の加水分解性有機ケイ素化合物を併用する場合、全加水分解性有機ケイ素化合物および／または加水分解性有機ケイ素化合物の加水分解物の含有量の１／２以下、さらには１／４以下であることが好ましい。
【００５９】
ｎ＝０の加水分解性有機ケイ素化合物の含有量が多いと、これに由来するシリカが無機酸化物微粒子表面に露出して撥水性を阻害する場合がある。
無機酸化物微粒子の表面処理方法は、例えば、前記無機酸化物微粒子水分散液を限外濾過膜法でメタノール等のアルコールに溶媒置換し、前記加水分解性有機ケイ素化合物を所定量混合し、必要に応じて加水分解用の水と必要に応じてアンモニア等の加水分解用触媒を添加し、必要に応じて熟成する方法等が挙げられる。
【００６０】
プライマー層
本発明では、前記した基材と表面処理無機酸化物微粒子層との間にプライマー層を有していることが好ましい。プライマー層を形成することによって、表面処理無機酸化物微粒子層の密着性をより高めることが可能となる。
【００６１】
プライマー層としては、表面処理無機酸化物微粒子層、さらには透明被膜の密着性を向上できれば特に制限はないが、ガラス等のセラミック基材の場合は無機酸化物系のプライマー層が好ましく、特にシリカ系プライマー層が好ましく、有機樹脂系基材の場合は有機樹脂系のプライマー層を形成してもよく、無機系のプライマー層を形成してもよい。
【００６２】
具体的には、無機酸化物系のプライマー層の場合、シリカゾル、シリカアルミナゾル、アンチモンドープ酸化錫（ＡＴＯ）ゾル、錫ドープ酸化インジウム（IＴＯ）ゾル等のゾルの他、ケイ酸アルカリ水溶液をイオン交換樹脂等で脱アルカリして得られる酸性ケイ酸液、有機珪素化合物あるいはこれらの加水分解物による無機酸化物層等があげられる。
【００６３】
有機樹脂系のプライマー層を形成する場合は、基材と無機酸化物微粒子層、さらには透明被膜との密着性を向上できれば特に制限は無く、従来公知の有機樹脂系プライマーを用いることができ、例えば、ポリエステル樹脂、ポリカーボネート樹脂、ポリアミド樹脂、ポリフェニレンオキサイド樹脂、熱可塑性アクリル樹脂、塩化ビニル樹脂、フッ素樹脂、酢酸ビニル樹脂、シリコーンゴムなどの熱可塑性樹脂、ウレタン樹脂、メラミン樹脂、ケイ素樹脂、ブチラール樹脂、反応性シリコーン樹脂、フェノール樹脂、エポキシ樹脂、不飽和ポリエステル樹脂、熱硬化性アクリル樹脂、紫外線硬化型アクリル樹脂などが挙げられる。
【００６４】
プライマー層は、プライマー層の厚さが１０〜３００ｎｍ、さらには２５〜２００ｎｍの範囲にあるように形成されることが好ましい。
プライマー層が薄いと密着性を向上させる効果が不充分となる場合がある。プライマー層が厚すぎても、さらに密着性が向上することもなく、クラックが発生して硬度が低下したり、不十分となる場合がある。
【００６５】
凹凸構造
本発明に係る撥水性透明被膜付基材は、表面が凹凸構造を有する。
該凹凸構造は、凸部の平均高さ（ＴF）、平均凸部間距離（ＷF）、水との接触角で定義される。
【００６６】
該凹凸構造の凸部の平均高さ（ＴF）が３０〜５００ｎｍ、さらには５０〜４００ｎｍの範囲にあることが好ましい。凸部の平均高さ（ＴF）が小さいと、撥水性透明被膜の撥水性が不十分となる場合がある。凸部の平均高さ（ＴF）が大きすぎても、撥水性透明被膜の外部散乱によってヘーズが高くなる場合がある。
【００６７】
また、平均凸部間距離（ピッチ幅ということがある）（ＷF）は５０〜１０００ｎｍ、さらには７０〜８００ｎｍの範囲にあることが好ましい。平均凸部間距離（ＷF）が短いと、撥水性透明被膜の撥水性が不十分となる場合がある。平均凸部間距離（ＷF）が大きすぎても、外部散乱によってヘーズが高くなる場合がある。
【００６８】
前記平均高さ（ＴF）と前記平均凸部間距離（ＷF）との比（ＴF）／（ＷF）（アスペクト比ということがある）は０．１〜１０、さらには０．２〜５の範囲にあることが好ましい。（ＴF）／（ＷF）が小さい場合は、表面の凹凸構造の凸部の高さが不十分であるため、撥水性が不十分となる場合がある。（ＴF）／（ＷF）が大きすぎると表面処理無機酸化物微粒子を配列することが困難で、例え表面処理無機酸化物微粒子が配列できたとしても、均一に結合材用塗布液を塗布することができないためか、得られる撥水性透明被膜の硬度が不十分となる場合がある。
【００６９】
前記凸部の平均高さ（ＴF）、平均凸部間距離（ＷF）は、無機酸化物微粒子の大きさおよび形状、すなわち、板状無機酸化物微粒子では平均粒子径（ＤP）、平均厚み（ＴP）、繊維状無機酸化物微粒子では平均長さ（ＬF）、平均粒子幅（ＷPF）、鎖状無機酸化物微粒子では平均長さ（ＬC）、平均一次粒子径（ＤC）を選択するとともに、後述する透明被膜付基材の製造方法に於ける表面処理無機酸化物微粒子分散液の濃度、塗布方法等に調整される。具体的には、平均粒子径（ＤP）、平均長さ（ＬF）、平均長さ（ＬC）の大きい場合、平均高さ（ＴF）、平均凸部間距離（ＷF）が大きくなる傾向にあり、また、表面処理無機酸化物微粒子分散液の濃度が高い場合平均高さ（ＴF）が高くなる傾向にあり、濃度が低い場合平均凸部間距離（ＷF）が大きくなる傾向にある。
【００７０】
本発明の透明被膜表面の凸部は、凸部表面にさらに微細な凹凸を有している。
微細凹凸の凸部の平均高さ（ＴFF）は３〜５０ｎｍ、さらには３〜４５ｎｍの範囲にあることが好ましい。
【００７１】
本発明では、前記凸部の平均高さ（ＴF）、平均凸部間距離（ＷF）は、原子間力顕微鏡（ＡＦＭ）（Ｂｒｕｋｅｒ（株）製：Ｄｉｍｅｎｓｉｏｎ  ３１００）により測定した。
微細凹凸の凸部の平均高さ（ＴFF）が前記範囲にあると、透明被膜の透明性を阻害することなく撥水性に優れた透明被膜が得られる。
【００７２】
また、微細凹凸の凸部の平均凸部間距離（ＷFF）が３〜５０ｎｍ、さらには３〜４５ｎｍの範囲にあることが好ましい。
ＴFF／ＴFは、0.01〜0.2、好ましくは0.02〜0.1の範囲にあり、ＷFF／ＷFは、0.005〜0.2、好ましくは0.01〜0.1の範囲にある。  ＴFF／ＴFおよびＷFF／ＷFがこの範囲あれば、ヘーズを低下させることなく、より撥水性の向上した撥水性透明被膜を得ることができる。
【００７３】
微細凹凸の凸部の平均凸部間距離（ＷFF）が前記範囲にあると、前記平均高さ（ＴFF）が所定範囲にある場合と同様に、透明被膜の透明性を阻害することなく撥水性に優れた透明被膜が得られる。
【００７４】
前記した、板状、繊維状、鎖状の無機酸化物微粒子が集合して凸部を形成し、該凸部の該表面が微細凹凸形成の要因と考えており、即ち、凸部を粒子と見做した場合に、凸部を形成する元の無機酸化物微粒子が凸部表面に微細凹凸を形成するものであり、従って、元の無機酸化物微粒子の大きさ、形状、凸部（表面凹凸）形成条件、即ち、表面処理無機酸化物微粒子の選択、該微粒子分散液の濃度、塗布条件等を調整することによって調節することが可能である。
【００７５】
このような、微細凹凸の平均高さ（ＴFF）、平均凸部間距離（ＷFF）は、前記した平均高さ（ＴF）、平均凸部間距離（ＷF）測定時に測定することができ、任意の凸部５個について、凸部を指定して拡大すると微細凹凸の平均高さ（ＴFF）、平均凸部間距離（ＷFF）を測定することができる。
【００７６】
つぎに、撥水性透明被膜は水との接触角が１３０〜１８０°、さらには１４５〜１８０°の範囲にあることが好ましい。
撥水性透明被膜の水との接触角が前記範囲にあれば、水滴が被膜上に付着することなく水を弾くような撥水性透明被膜を得ることができる。このため、基材上に水滴痕を形成することもなく、さらに透明性が低下することもない。
【００７７】
これは、前記凹凸構造による特性である。接触角を前記範囲で調整するには、前記した方法で凸部の平均高さ（ＴF）、平均凸部間距離（ＷF）を所定範囲に調整すればよいが、加えてアスペクト比（ＴF）／（ＷF）を所定の０．１〜１０の範囲、特に１〜５の範囲にすることが好ましい。すなわち、凸部を高密度で形成することによって調整することができる。
つぎに、本発明に係る撥水性透明被膜付基材の製造方法について説明する。
【００７８】
［撥水性透明被膜付基材の製造方法］
本発明に係る撥水性透明被膜付基材の製造方法は、
基材上に表面処理無機酸化物微粒子分散液を塗布して無機酸化物微粒子層を形成したのち、
加熱処理して、前記特性を有する撥水性透明被膜を形成する。
【００７９】
具体的には、板状、繊維状、鎖状のいずれか無機酸化物粒子を、下記式(1)または下記式(1)および下記式(2)で表される加水分解性有機ケイ素化合物および／または加水分解性有機ケイ素化合物の加水分解物で表面処理した後、
Ｒn-ＳiＸ4-n                （１）
（但し、式中、Ｒは炭素数１〜１０のフッ素置換炭化水素基であって、互いに同一であっても異なっていてもよい。Ｘ：炭素数１〜４のアルコキシ基、水酸基、ハロゲン、水素、ｎ：１〜３の整数）
Ｒn-ＳiＸ4-n                 （２）
（但し、式中、Ｒは炭素数１〜１０の非置換炭化水素基であって、互いに同一であっても異なっていてもよい。Ｘ：炭素数１〜４のアルコキシ基、水酸基、ハロゲン、水素、ｎ：０〜３整数）
得られた表面処理無機酸化物微粒子分散液を、基材上に、塗布・乾燥して無機酸化物微層を形成する。
【００８０】
プライマー層形成
基材上にはあらかじめプライマー層を形成しておくことが好ましい。プライマー層は、プライマー層形成用塗布液を塗布して形成される。
【００８１】
プライマー層形成用塗布液としては、無機酸化物系のプライマー層を形成する場合は無機酸化物前駆体のゾル、ゲル分散液を塗布液として用いることができ、例えば、シリカゾル、シリカアルミナゾル、アンチモンドープ酸化錫（ＡＴＯ）ゾル、錫ドープ酸化インジウム（IＴＯ）ゾル等のゾルの他、ケイ酸アルカリ水溶液をイオン交換樹脂等で脱アルカリして得られる酸性ケイ酸液、有機珪素化合物あるいはこれらの加水分解物等を用いることができる。
【００８２】
有機珪素化合物としては、前記した表面処理無機酸化物微粒子の表面処理に用いた式(1)、式(2)で表される加水分解性有機ケイ素化合物が好適に用いられる。
また、有機樹脂系のプライマー層を形成する場合は、基材と無機酸化物微粒子層、さらには透明被膜との密着性を向上できれば特に制限は無く、従来公知の有機樹脂系塗布液を用いることができ、例えば、ポリエステル樹脂、ポリカーボネート樹脂、ポリアミド樹脂、ポリフェニレンオキサイド樹脂、熱可塑性アクリル樹脂、塩化ビニル樹脂、フッ素樹脂、酢酸ビニル樹脂、シリコーンゴムなどの熱可塑性樹脂、ウレタン樹脂、メラミン樹脂、ケイ素樹脂、ブチラール樹脂、反応性シリコーン樹脂、フェノール樹脂、エポキシ樹脂、不飽和ポリエステル樹脂、熱硬化性アクリル樹脂、紫外線硬化型アクリル樹脂などが挙げられる。
【００８３】
プライマー層形成用塗布液は、前記した膜厚となるように塗布される。
塗布方法としては、表面処理無機酸化物微粒子分散液の塗布方法と同様にバーコーター法、ディップ法、スプレー法、スピナー法、ロールコート法、グラビアコート法、スリットコート法等が挙げられる。プライマー層形成用塗布液を塗布後、乾燥することが好ましく、乾燥方法は従来公知の方法を採用することができ、例えば、乾燥温度は、プライマー層形成用塗布液の分散媒を実質的に除去できれば特に制限はないが概ね５０〜１２０℃、好ましくは６０〜１００℃である。
【００８４】
無機酸化物微粒子層形成
基材上（プライマー層が形成されている場合はその上）に、表面処理無機酸化物微粒子分散液を塗布して無機酸化物微粒子層を形成する。
【００８５】
・表面処理無機酸化物微粒子分散液の調製
本発明に用いる無機酸化物微粒子としては、前記した板状、繊維状、鎖状の無機酸化物微粒子が用いられる。
本発明で用いる板状、繊維状、鎖状の無機酸化物微粒子の製造方法につて、好適に用いられる繊維状、板状のアルミナ水和物微粒子の製造方法を例示する。
【００８６】
アルミナ水和物微粒子の調製法
本発明に用いるアルミナ水和物微粒子の製造方法としては、前記したアルミナ水和物微粒子が得られれば特に制限はないが、以下の方法が例示される。
まず、繊維状アルミナ水和物微粒子の基本的製造方法を例示する。
【００８７】
（１）アルミニウム塩水溶液にアルカリ水溶液を加えて中和してアルミニウムヒドロゲルスラリーを調製し、必要に応じて熟成する方法、
（２）上記熟成後にアルカリ水溶液を加え、必要に応じて熟成し、ついで、アルミニウム塩水溶液を加え、必要に応じて熟成する方法、
（３）上記（２）を繰り返し行う方法。
【００８８】
あるいは、同様に
（４）アルミン酸ソーダ水溶液に酸水溶液を加えて中和してアルミニウムヒドロゲルスラリーを調製し、必要に応じて熟成する方法、
（５）上記熟成後に酸水溶液を加え、必要に応じて熟成し、ついで、アルミン酸ソーダ水溶液を加え、必要に応じて熟成する方法、
（６）上記（５）を繰り返し行う方法。
【００８９】
さらに、
（７）アルミニウム塩水溶液とアルミン酸ソーダ水溶液とを混合してアルミニウムヒドロゲルスラリーを調製し、必要に応じて熟成する方法。この場合
（８）前記（２）あるいは（５）を行い、必要に応じてこれを繰り返す方法、を行っても良い。
【００９０】
本発明では、前記方法で得られたアルミニウムヒドロゲルスラリーを洗浄して用いるが、洗浄して得られた微粒子を本発明に用いるアルミナ水和物微粒子とする。
洗浄方法としては、濾過して、掛け水する方法、限外濾過法、さらには陽イオン交換樹脂、陰イオン交換樹脂、両イオン交換樹脂等でカチオン、アニオンを除去する方法、これらを併用する方法、繰り返し行う方法が挙げられる。
【００９１】
上記において、アルミニウム塩水溶液としては塩化アルミニウム、硝酸アルミニウム、硫酸アルミニウム、酢酸アルミニウム等の有機酸アルミニウム塩等の水溶液が挙げられる。
【００９２】
アルカリ水溶液としては、水酸化ナトリウム、水酸化カリウム等のアルカリ金属水酸化物、アンモニア等の水溶液が挙げられる。その他、クエン酸、りんご酸、乳酸、フマル酸、マレイン酸、アジピン酸、シュウ酸、マロン酸、コハク酸、酒石酸、フタル酸等の従来公知の粒子成長調整剤を配合して用いることができる。
【００９３】
以上のようにして本発明に用いることのできる繊維状アルミナ水和物微粒子を調製することができる。繊維状アルミナ微粒子（二次粒子）の平均長さ（ＬF）、平均粒子幅（ＷF）は、使用原料、中和条件、熟成条件、その際の濃度、洗浄条件、有機カルボン酸等の粒子成長調整剤の使用等周知の方法で調整することができる。
【００９４】
つぎに、板状アルミナ水和物微粒子の基本的製造方法を例示する。
第１の例は、繊維状アルミナ水和物微粒子を調製した場合と同様にアルミナヒドロゲルスラリーを調製するが、このとき、酸性のアルミナヒドロゲルスラリーを調製し、ついで、必要に応じて加温下で塩基性化合物を加えてアルカリ性にし、ついで、必要に応じて加温下で酸性化合物を加えて酸性にし、ついで、必要に応じて加温下で塩基性化合物を加えてアルカリ性のアルミナヒドロゲルスラリーを調製する。
【００９５】
あるいは、アルカリ性のアルミナヒドロゲルスラリーを調製した場合は、ついで、必要に応じて加温下で酸性化合物を加えて酸性にし、ついで、必要に応じて加温下で塩基性化合物を加えてアルカリ性にし、ついで、必要に応じて加温下で酸性化合物を加えて酸性のアルミナヒドロゲルスラリーを調製する。
【００９６】
ついで、アルミナヒドロゲルスラリーを従来公知の方法で洗浄することによって板状アルミナ水和物微粒子を調製することができる。
これとは別の第２の例は、アルミン酸ナトリウム水溶液に、必要に応じて加温下で、酸性化合物を加えてアルカリ性領域のアルミナヒドロゲルスラリーを調製し、加温下で熟成することによって一次粒子がほぼ正方形の板状のアルミナ水和物微粒子を調製することができる。ついで、従来公知の方法で充分に洗浄した後、テトラメチルアンモニウムハイドロオキサイド（ＴＭＡＯＨ）等の有機塩基を加え、オートクレーブ等を用いて高温下、水熱処理し、ついで、洗浄して有機塩基を除去することによって、本発明に好適に用いることのできる板状アルミナ水和物微粒子を調製することができる。
【００９７】
・表面処理
無機酸化物微粒子を、下記式(1)または下記式(1)および下記式(2)で表される加水分解性有機ケイ素化合物および／または加水分解性有機ケイ素化合物の加水分解物で表面処理する。
【００９８】
表面処理は、従来公知の方法を採用することができる。例えば、無機酸化物微粒子のアルコール分散液を調製し、これに加水分解性有機珪素化合物および水を加し、必要に応じて酸、アルカリ等の加水分解触媒を添加することによって表面処理することができる。
【００９９】
表面処理無機酸化物微粒子分散液の分散媒としては、例えば、メタノール、エタノール、プロパノール、2-プロパノール（ＩＰＡ）、ブタノール、ジアセトンアルコール、フルフリルアルコール、テトラヒドロフルフリルアルコール等のアルコール類；酢酸メチル、酢酸エチル、酢酸イソプルピル、酢酸プルピル、酢酸イソブチル、酢酸ブチル、酢酸イソペンチル、酢酸ペンチル、酢酸３−メトキシブチル、酢酸２−エチルブチル、酢酸シクロヘキシル、エチレングリコールモノアセテート等のエステル類、エチレングリコール、ヘキシレングリコール等のグリコール類；ジエチルエーテル、エチレングリコールモノメチルエーテル、エチレングリコールモノエチルエーテル、エチレングリコールモノブチルエーテル、エチレングリコールイソプルピルエーテル、ジエチレングリコールモノメチルエーテル、ジエチレングリコールモノエチルエーテル、プロピレングリコールモノメチルエーテル、プロピレングリコールモノエチルエーテル、プルピレングリコールモノプロピルエーテル等のエーテル類を含む親水性溶媒、酢酸プルピル、酢酸イソブチル、酢酸ブチル、酢酸イソペンチル、酢酸ペンチル、酢酸３−メトキシブチル、酢酸２−エチルブチル、酢酸シクロヘキシル、エチレングリコールモノアセタート等のエステル類；アセトン、メチルエチルケトン、メチルイソブチルケトン、ブチルメチルケトン、シクロヘキサノン、メチルシクロヘキサノン、ジプロピルケトン、メチルペンチルケトン、ジイソブチルケトン等のケトン類；トルエン等極性溶媒が挙げられる。さらに、Ｎ−メチルピロリドン等の極性溶媒を用いることもでき、これらは単独で使用してもよく、また２種以上混合して使用してもよい。
【０１００】
なお、粒子調製時の溶媒や、表面処理時の溶媒が前記したものと異なる場合、適宜、溶媒置換を行ってもよく、溶媒置換方法としては、公知の手法を特に制限なく採用することができる。
【０１０１】
表面処理無機酸化物微粒子分散液の濃度は固形分として０．１〜２０重量％、さらには０．５〜１０重量％の範囲にあることが好ましい。表面処理無機酸化物微粒子分散液の濃度が低いと、無機酸化物微粒子層の厚みが薄く、所望の凹凸が形成できない場合があり、また、一部無機酸化物微粒子層の無い塗布ムラが生じ、充分な撥水性、強度、硬度、耐擦傷性が得られない場合がある。
【０１０２】
表面処理無機酸化物微粒子分散液の濃度が高いと、塗布方法によっても異なるが、塗工性が低下して所望の凹凸を形成できない場合がある。また、無機酸化物微粒子層が厚くなり過ぎて透明性が低下したり、ヘーズが高くなる場合がある。
【０１０３】
表面処理無機酸化物微粒子分散液を塗布するが、塗布方法としては、概ね所望の凹凸構造を有する無機酸化物微粒子層を形成できれば特に制限は無く、例えば、バーコーター法、ディップ法、スプレー法、スピナー法、ロールコート法、グラビアコート法、スリットコート法等が挙げられる。
【０１０４】
表面処理無機酸化物微粒子分散液を塗布後、加熱処理する。
なお、分散液中の分散媒をあらかじめ除去してもよい。除去方法としては従来公知の方法を採用することができ、例えば、加熱乾燥や、風乾、減圧乾燥など特に制限されない。また、加熱処理と、乾燥処理を兼ねてもよい。
【０１０５】
加熱処理温度は、基材の種類によっても異なるが、８０〜３００℃、さらには１３０〜２５０℃の範囲にあることが好ましい。
乾燥・加熱処理によって、無機酸化物微粒子層の表面処理無機酸化物微粒子同士、あるいはプライマー層との結合が増し、強度、硬度、及び基材との密着性を高めることができる。
【０１０６】
加熱処理温度が低いと、無機酸化物微粒子層の表面処理無機酸化物微粒子同士、あるいはプライマー層との結合が不十分となり、強度、硬度、及び基材との密着性が不十分となる場合がある。
加熱処理温度が高過ぎると、表面処理に用いた有機ケイ素化合物の炭化水素基が分解して撥水性、強度、硬度、及び密着性が不十分となる場合がある。
【０１０７】
［実施例］
以下、実施例により本発明をさらに具体的に説明するが、本発明はこれらの実施例により限定されるものではない。
［実施例１］
表面処理アルミナ水和物微粒子(1)分散液の調製
スチームジャケット加温式のチタン製１００Ｌタンクへ 純水 ５５．９８７ｋｇを張り込み、これに塩化アルミニウム六水和物（関東化学（株）製： 鹿特級、ＡｌＣｌ3・６Ｈ2Ｏ濃度９８重量％）３．５３２ｋｇを溶解する。この溶液へ水酸化ナトリウム（関東化学（株）製：鹿特級、ＮａＯＨ濃度４８重量％）２．７１０ｋｇを添加混合する。これを撹拌下、８０℃ へ昇温し、１時間保持してｐＨ４．０ のアルミナヒドロゲルスラリー(1-1)を６２．２２９ｋｇ得た。
【０１０８】
このアルミナヒドロゲルスラリー(1-1)を８０℃に保ったまま、撹拌下、水酸化ナトリウム（関東化学（株）製：鹿特級、４８重量％ＮａＯＨ）０．６２０ｋｇを添加混合し、撹拌下８０℃で１時間保持して、ｐＨ８．５のアルミナヒドロゲルスラリー(1-2)６２．８４９ｋｇを得た。このアルミナヒドロゲルスラリー(1-2)を８０℃に保ったまま、撹拌下、塩化アルミニウム六水物（関東化学（株）製： 鹿特級、９８重量％ＡｌＣｌ3・６Ｈ2Ｏ）１．３１４ｋｇを純水１．４６３ｋｇに溶解した塩化アルミニウム水溶液２．７７７ｋｇを添加混合し、撹拌下８０℃で1時間保持して、ｐＨ４．５のアルミナヒドロゲルスラリー(1-3)６５．６２６ｋｇを得た。
【０１０９】
このアルミナヒドロゲルスラリー(1-3)を８０℃に保ったまま、撹拌下、水酸化ナトリウム（関東化学（株）製：鹿特級、４８重量％ＮａＯＨ）１．２４１ｋｇを添加混合し、撹拌下８０℃で１時間保持して、ｐＨ９．５のアルミナヒドロゲルスラリー(1-4)６６．８６７ｋｇを得た。このアルミナヒドロゲルスラリー(1-4)を限外濾過装置に充填し、Ａｌ2Ｏ3としての濃度が４．５重量％となるまで濃縮した。
【０１１０】
Ａｌ2Ｏ3としての濃度が４．５重量％のアルミナヒドロゲルスラリー(1-4)を６０℃の温純水 にて、残留するナトリウムおよび塩素の濃度が１０ｐｐｍ以下となるまで洗浄を行い、Ａｌ2Ｏ3としての濃度が５重量％のアルミナヒドロゲルスラリー(1-5)を得た。
【０１１１】
ついで、アルミナヒドロゲルスラリー(1-5)１０００ｇに陽イオン交換樹脂（三菱化学(株)製：ＳＫ−１ＢＨ）３３ｇを添加し、１時間攪拌して脱アルカリ処理した。
ついで陽イオン交換樹脂を分離した後、陰イオン交換樹脂（三菱化学（製）：ＳＡＮＵＰＣ）３３ｇを添加し、１時間攪拌して脱アニオン処理した。ついで、再び陽イオン交換樹脂（三菱化学（製）：ＳＫ−１ＢＨ）３３ｇを添加し、１時間攪拌して脱アルカリ処理してＡｌ2Ｏ3としての濃度が４．８重量％のアルミナ水和物微粒子(1)分散液を調製した。
【０１１２】
この分散液を、限外濾過膜を用いてメタノールにて溶媒置換して、固形分濃度８重量％のアルミナ水和物微粒子(1)メタノール分散液を得た。
アルミナ水和物微粒子(1)メタノール分散液の一部を乾燥し、走査型電子顕微鏡写真（ＳＥＭ）を撮影し、図１に示した。
【０１１３】
平均粒子長さ（ＬF）、平均粒子幅（ＷPF）を測定し、結果を表に示す。
ついで、固形分濃度８重量％のアルミナ水和物微粒子(1)メタノール分散液１００ｇにトリデカフルオロオクチルトリメトキシシラン（ＭＯＭＥＮＴＩＶＥ製：ＴＳＬ８２５７、固形分濃度５５重量％）５．６６ｇを添加し、２５℃で３０分間撹拌した。ついで、水３.８０ｇと濃度１０重量％の酢酸０．２０ｇを添加して２０℃で１０分撹拌し、ついで、オートクレーブにて、１００℃で３時間処理し、固形分濃度８．０重量％の表面処理アルミナ水和物微粒子(1)メタノール分散液を調製した。
【０１１４】
固形分濃度８重量％の表面処理アルミナ水和物微粒子(1)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用固形分濃度２重量％の表面処理アルミナ水和物微粒子(1)分散液を調製した。
【０１１５】
プライマー層形成用塗布液(1)の調製
混合アルコール（日本アルコール販売(株)製：ソルミックスＡ−１１、メタノールとエタノールとイソプロピルアルコールの混合アルコール）７２．５ｇに水１０.０ｇと濃度６１重量％の硝酸０．１ｇを添加し、２５℃で１０分撹拌した。ついで、テトラエトキシシラン（多摩化学工業(株)製：正珪酸エチル‐Ａ、ＳｉＯ2濃度２８．８重量％）１７．４ｇを添加し、３０℃で３０分撹拌してテトラエトキシシラン加水分解物（固形分濃度５．０重量％、分子量：１０００）を得た。ついで、ジアセトンアルコール（ＤＡＡ）６６．７ｇとエチレングリコールモノイソプロピルエーテル（Ｉ−ＰＧ）１３３．３ｇと混合アルコール（日本アルコール販売(株)製：ソルミックスＡ−１１、メタノールとエタノールとイソプロピルアルコールの混合アルコール）３３．３ｇを添加して２５℃で３０分撹拌し、固形分濃度１．５重量％のプライマー層形成用塗布液(1)を調製した。
【０１１６】
撥水性透明被膜付基材(1)の製造
まず、プライマー層形成用塗布液(1)を、ガラス基板（浜新（株）製：ＦＬ硝子、厚さ：３ｍｍ、屈折率：１．５１）にバーコーター法（＃３）で、乾燥層厚が表となるように塗布し、８０℃で３０秒間乾燥した。
ついで、固形分濃度２重量％の表面処理アルミナ水和物微粒子(1)分散液をバーコーター法（＃３）で、乾燥層厚が表となるように塗布し、８０℃で３０秒間乾燥し、ついで、１５０℃で１０分間乾燥・硬化して撥水性透明被膜付基材(1)を製造した。
【０１１７】
撥水性透明被膜付基材(1)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。なお、全光線透過率およびヘーズは、ヘーズメーター（スガ試験機（株）製）により測定した。また、未塗布のガラスは全光線透過率が９９．０％、ヘーズが０．１％であった。  鉛筆硬度、耐擦傷性、撥水性および密着性は以下の方法で測定した。
【０１１８】
鉛筆硬度
ＪＩＳ−Ｋ−５６００に準じて鉛筆硬度試験器により測定した。
評価基準：
２Ｈ以上  ：◎
Ｈ〜２Ｈ  ：○
Ｂ〜Ｈ    ：△
Ｂ以下    ：×
【０１１９】
耐擦傷性
＃００００スチールウールを用い、荷重２００ｇ／ｃｍ2で１０回摺動し、膜の表面を目視観察し、以下の基準で評価し、結果を表１に示す。
評価基準：
筋条の傷が認められない    ：◎
筋条に傷が僅かに認められる：○
筋条に傷が多数認められる  ：△
面が全体的に削られている  ：×
【０１２０】
撥水性
全自動接触角計（協和界面科学（株）製：ＤＭ  ７００）で水との接触角を測定した。
密着性
撥水性透明被膜付基材(1)の表面にナイフで縦横１ｍｍの間隔で１１本の平行な傷を付けて１００個の升目を作り、これにセロファンテープを接着、剥離したときの被膜が剥離せず残存している升目の数を、以下の３段階に分類することによって密着性を評価した。
残存升目の数１００個      ：◎
残存升目の数９５〜９９個  ：○
残存升目の数９０〜９４個  ：△
残存升目の数８９個以下    ：×
【０１２１】
［実施例２］
表面処理アルミナ水和物微粒子(2)分散液の調製
実施例１と同様にして、固形分濃度８重量％のアルミナ水和物微粒子(1)メタノール分散液を得た。
【０１２２】
ついで、固形分濃度８重量％のアルミナ水和物微粒子(1)メタノール分散液１００ｇにテトラエトキシシラン（多摩化学工業(株)製：正珪酸エチル‐Ａ、ＳｉＯ2濃度２８．８重量％）２．７０ｇを添加して２５℃で１０分間撹拌し、ついで、トリデカフルオロオクチルトリメトキシシラン（ＭＯＭＥＮＴＩＶＥ製：ＴＳＬ８２５７、固形分濃度５５重量％）２．８３ｇを添加して２５℃で３０分間撹拌した。ついで、水３.６７ｇと濃度１０重量％の酢酸０．２０ｇを添加して２５℃で１０分間撹拌し、オートクレーブにて、１００℃で３時間処理し、固形分濃度８．０重量％の表面処理アルミナ水和物微粒子(2)メタノール分散液を調製した。
【０１２３】
ついで、固形分濃度８重量％の表面処理アルミナ水和物微粒子(2)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用固形分濃度２重量％の表面処理アルミナ水和物微粒子(2)分散液を調製した。
【０１２４】
撥水性透明被膜付基材(2)の製造
無機酸化物微粒子層形成用固形分濃度２重量％の表面処理アルミナ水和物微粒子(2)分散液を用いた以外は実施例１と同様にして撥水性透明被膜付基材(2)を製造した。
撥水性透明被膜付基材(2)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１２５】
［実施例３］
表面処理アルミナ水和物微粒子(3)分散液の調製
実施例１と同様にして、固形分濃度８重量％のアルミナ水和物微粒子(1)メタノール分散液を得た。
【０１２６】
ついで、固形分濃度８重量％のアルミナ水和物微粒子(1)メタノール分散液１００ｇにテトラエトキシシラン（多摩化学工業(株)製：正珪酸エチル‐Ａ、ＳｉＯ2濃度２８．８重量％）２．７０ｇと超純水を１．７５ｇ添加した後、５０℃で６時間攪拌した。その後、トリデカフルオロオクチルトリメトキシシラン（ＭＯＭＥＮＴＩＶＥ製：ＴＳＬ８２５７、固形分濃度５５％）２．８３ｇを添加して２５℃で５分間撹拌し、オートクレーブにて、１００℃で３時間処理し、固形分濃度８．０重量％の表面処理アルミナ水和物微粒子(3)メタノール分散液を調製した。
【０１２７】
ついで、固形分濃度８重量％の表面処理アルミナ水和物微粒子(３)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用固形分濃度２重量％の表面処理アルミナ水和物微粒子(3)分散液を調製した。
【０１２８】
撥水性透明被膜付基材(3)の製造
無機酸化物微粒子層形成用固形分濃度２重量％の表面処理アルミナ水和物微粒子(3)分散液を用いた以外は実施例１と同様にして撥水性透明被膜付基材(3)を製造した。
撥水性透明被膜付基材(3)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１２９】
［実施例４］
プライマー層形成用塗布液(２)の調製
混合アルコール（日本アルコール販売(株)製：ソルミックスＡ−１１、メタノールとエタノールとイソプロピルアルコールの混合アルコール）８４．９０ｇに水１０.０ｇと濃度６１重量％の硝酸０．１ｇを添加し、２５℃で１０分撹拌した。ついで、メチルトリメトキシシラン（信越シリコーン(株)製：ＫＢＭ−１３）５．００ｇを添加し、５０℃で３時間撹拌してメチルトリメトキシシランの加水分解物（固形分濃度５．０重量％、分子量：１０００）を得た。ついで、ジアセトンアルコール（ＤＡＡ）６６．７ｇとエチレングリコールモノイソプロピルエーテル（Ｉ−ＰＧ）１３３．３ｇと混合アルコール（日本アルコール販売(株)製：ソルミックスＡ−１１、メタノールとエタノールとイソプロピルアルコールの混合アルコール）３３．３ｇを添加して２５℃で３０分撹拌し、固形分濃度１．５重量％のプライマー層形成用塗布液(2)を調製した。
【０１３０】
撥水性透明被膜付基材(４)の製造
実施例２において、固形分濃度１．５重量％のプライマー層形成用塗布液(2)を用いた以外は同様にして撥水性透明被膜付基材(4)を製造した。
撥水性透明被膜付基材(4)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１３１】
［実施例５］
撥水性透明被膜付基材(5)の製造
実施例２において、プライマー層を形成しなかった以外は同様にして撥水性透明被膜付基材(5)を製造した。
撥水性透明被膜付基材(5)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１３２】
［実施例６］
表面処理アルミナ水和物微粒子(6)分散液の調製
スチームジャケット付１００Ｌタンクへ純水３８．７４３ｋｇを張り込み、これに濃度４８重量％の水酸化ナトリウム溶液（関東化学(株)社製：特級）０．８１５ｋｇを撹拌しながら加えた。ついで、この溶液に、アルミン酸ナトリウム（関東化学(株)社製：鹿１級、アルミナ換算３９重量％）２．７４０ｋｇを撹拌しながら溶解した。
【０１３３】
さらに、この溶液を撹拌しながら８０℃へ昇温し１時間保持することで、完全溶解したアルミン酸ナトリウム水溶液４２．２９８ｋｇを得た。別途、スチームジャケット付１０Ｌタンクに純水６．２６９ｋｇを張り込み、これに濃度３５重量％の塩酸水溶液（関東化学(株)社製：特級）０．４５３ｋｇを撹拌しながら混合し、加温して８０℃の希釈塩酸水溶液６．７２２ｋｇを得た。
【０１３４】
アルミン酸ナトリウム水溶液を８０℃に保ったまま、希釈塩酸水溶液を添加し、さらに撹拌しながら８０℃で１時間保持して、ｐＨ１１．５の正方板状アルミナ水和物微粒子（6-ａ）分散液４９．０２０ｋｇを得た。
【０１３５】
このアルミナ微粒子（6-ａ）分散液を濾過分離し、８０℃の温純水を充分に掛けて、洗浄アルミナ水和物微粒子（6−ｂ）ケーキ６．６６７ｋｇを得た。
このアルミナ微粒子（6-ｂ）ケーキ６．６６７ｋｇへ純水１２．９８３ｋｇを加え、十分に撹拌して分散させアルミナ水和物微粒子分散液１９．６５０ｋｇとし、これに、有機塩基性化合物として水酸化テトラメチルアンモニウム（ＴＭＡＯＨ）水溶液（関東化学(株)社製：濃度２７重量％）０．３５ｋｇを加え、有機塩基性化合物添加アルミナ水和物微粒子（6-ｃ）分散液２０．０ｋｇを得た。
【０１３６】
ついで、この塩基性物質添加アルミナ微粒子（6-ｃ）分散液をオートクレーブ反応器に入れ、撹拌下１５０℃へ加熱し、自圧下で２４時間水熱処理して、アルミナ水和物微粒子（6-ｄ）分散液を得た。
【０１３７】
このアルミナ水和物微粒子（6-ｄ）分散液を限外濾過装置に入れ、充分に洗浄を行い、残留する窒素濃度をテトラメチルアンモニウムに換算した残存量が１０ｐｐｍ以下となるまで洗浄を行い、固形分濃度５重量のアルミナ水和物微粒子（6）分散液２０．０ｋｇを得た。
【０１３８】
得られたアルミナ水和物微粒子(6)の平均粒子径（ＤP）、平均粒子厚み（ＴP）を測定し、結果を表に示す。なお、アルミナ水和物微粒子（6）は、３０〜５０ｎｍ正方形で、厚みが３〜５ｎｍの大きさの１次結晶粒子５〜１０個が、少なくとも２辺が重なることなく積層した形で凝集した１００〜２００ｎｍの大きさの２次粒子であった。
【０１３９】
この分散液を、限外濾過膜を用いてメタノールにて溶媒置換して、固形分濃度８重量％のアルミナ水和物微粒子(6)メタノール分散液を得た。
ついで、固形分濃度８重量％のアルミナ水和物微粒子(6)メタノール分散液１００ｇにテトラエトキシシラン（多摩化学工業(株)製：正珪酸エチル‐Ａ、ＳｉＯ2濃度２８．８重量％）２．７０ｇを添加して２５℃で１０分間撹拌し、ついで、トリデカフルオロオクチルトリメトキシシラン（ＭＯＭＥＮＴＩＶＥ製：ＴＳＬ８２５７、固形分濃度５５重量％）２．８３ｇを添加して２５℃で３０分間撹拌した。ついで、水３.６７ｇと濃度１０重量％の酢酸０．２０ｇを添加して２５℃で１０分間撹拌し、オートクレーブにて、１００℃で３時間処理し、固形分濃度８．０重量％の表面処理アルミナ水和物微粒子(6)メタノール分散液を調製した。
【０１４０】
固形分濃度８．０重量％の表面処理アルミナ水和物微粒子(6)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用固形分濃度２重量％の表面処理アルミナ水和物微粒子(6)分散液を調製した。
【０１４１】
撥水性透明被膜付基材(6)の製造
無機酸化物微粒子層形成用固形分濃度２重量％の表面処理アルミナ水和物微粒子(6)分散液を用いた以外は実施例２と同様にして撥水性透明被膜付基材(3)を製造した。
撥水性透明被膜付基材(6)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１４２】
［実施例７］
表面処理アルミナ水和物微粒子(7)分散液の調製
実施例６の加熱処理を、１１０℃で加温した以外は同様にしてアルミナ水和物微粒子(7)分散液を調製した。
【０１４３】
得られたアルミナ水和物微粒子(7)の平均粒子径（ＤP）、平均粒子厚み（ＴP）を測定し、結果を表に示す。
この分散液を、限外濾過膜を用いてメタノールにて溶媒置換して、固形分濃度８重量％のアルミナ水和物微粒子(7)メタノール分散液を得た。
【０１４４】
ついで、固形分濃度８重量％のアルミナ水和物微粒子(7)メタノール分散液１００ｇにテトラエトキシシラン（多摩化学工業(株)製：正珪酸エチル‐Ａ、ＳｉＯ2濃度２８．８重量％）２．７０ｇを添加して２５℃で１０分間撹拌し、ついで、トリデカフルオロオクチルトリメトキシシラン（ＭＯＭＥＮＴＩＶＥ製：ＴＳＬ８２５７、固形分濃度５５重量％）２．８３ｇを添加して２５℃で３０分間撹拌した。ついで、水３.６７ｇと濃度１０重量％の酢酸０．２０ｇを添加して２５℃で１０分間撹拌し、オートクレーブにて、１００℃で３時間処理し、固形分濃度８．０重量％の表面処理アルミナ水和物微粒子(7)メタノール分散液を調製した。
【０１４５】
固形分濃度８重量％の表面処理アルミナ水和物微粒子(7)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、アルミナ水和物微粒子層形成用固形分濃度２重量％の表面処理アルミナ水和物微粒子(7)分散液を調製した。
【０１４６】
撥水性透明被膜付基材(7)の製造
無機酸化物微粒子層形成用固形分濃度２重量％の表面処理アルミナ水和物微粒子(7)分散液を用いた以外は実施例２と同様にして撥水性透明被膜付基材(7)を製造した。
撥水性透明被膜付基材(7)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１４７】
［実施例８］
表面処理アルミナ水和物微粒子(8)分散液の調製
実施例６の加熱処理を、１８０℃で加温した以外は同様にしてアルミナ水和物微粒子(8)分散液を調製した。
得られたアルミナ水和物微粒子(8)の平均粒子径（ＤP）、平均粒子厚み（ＴP）を測定し、結果を表に示す。
この分散液を、限外濾過膜を用いてメタノールにて溶媒置換して、固形分濃度８重量％のアルミナ水和物微粒子(8)メタノール分散液を得た。
【０１４８】
ついで、固形分濃度８重量％のアルミナ水和物微粒子(8)メタノール分散液１００ｇにテトラエトキシシラン（多摩化学工業(株)製：正珪酸エチル‐Ａ、ＳｉＯ2濃度２８．８重量％）２．７０ｇを添加して２５℃で１０分間撹拌し、ついで、トリデカフルオロオクチルトリメトキシシラン（ＭＯＭＥＮＴＩＶＥ製：ＴＳＬ８２５７、固形分濃度５５重量％）２．８３ｇを添加して２５℃で３０分間撹拌した。ついで、水３.６７ｇと濃度１０重量％の酢酸０．２０ｇを添加して２５℃で１０分間撹拌し、オートクレーブにて、１００℃で３時間処理し、固形分濃度８．０重量％の表面処理アルミナ水和物微粒子(8)メタノール分散液を調製した。
【０１４９】
固形分濃度８重量％の表面処理アルミナ水和物微粒子(8)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、アルミナ水和物微粒子層形成用固形分濃度２重量％の表面処理アルミナ水和物微粒子(8)分散液を調製した。
【０１５０】
撥水性透明被膜付基材(8)の製造
無機酸化物微粒子層形成用固形分濃度２重量％の表面処理アルミナ水和物微粒子(8)分散液を用いた以外は実施例２と同様にして撥水性透明被膜付基材(8)を製造した。
撥水性透明被膜付基材(8)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１５１】
［実施例９］
表面処理アルミナ水和物微粒子(9)分散液の調製
実施例６と同様にして調製した固形分濃度８重量％のアルミナ水和物微粒子(6)メタノール分散液１００ｇに、テトラエトキシシラン（多摩化学工業(株)製：正珪酸エチル‐Ａ、ＳｉＯ2濃度２８．８重量％）１．３５ｇを添加して２５℃で１０分間撹拌し、トリデカフルオロオクチルトリメトキシシラン（ＭＯＭＥＮＴＩＶＥ製：ＴＳＬ８２５７、固形分濃度５５％）１．４１ｇを添加して２５℃で３０分間撹拌した。ついで、水１.７６ｇと濃度１０重量％の酢酸０．２０ｇを添加して２５℃で１０分間撹拌し、オートクレーブにて、１００℃で３時間処理し、固形分濃度８．０重量％の表面処理アルミナ水和物微粒子(9)メタノール分散液を調製した。
【０１５２】
固形分濃度８重量％の表面処理アルミナ水和物微粒子(9)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、アルミナ水和物微粒子層形成用固形分濃度２重量％の表面処理アルミナ水和物微粒子(9)分散液を調製した。
【０１５３】
撥水性透明被膜付基材(9)の製造
無機酸化物微粒子層形成用固形分濃度２重量％の表面処理アルミナ水和物微粒子(9)分散液を用いた以外は実施例２と同様にして撥水性透明被膜付基材(9)を製造した。
撥水性透明被膜付基材(9)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１５４】
［実施例１０］
表面処理アルミナ水和物微粒子(10)分散液の調製
実施例６と同様にして調製した固形分濃度８重量％のアルミナ水和物微粒子(6)メタノール分散液１００ｇに、テトラエトキシシラン（多摩化学工業(株)製：正珪酸エチル‐Ａ、ＳｉＯ2濃度２８．８重量％）5．40ｇを添加して２５℃で１０分間撹拌し、トリデカフルオロオクチルトリメトキシシラン（ＭＯＭＥＮＴＩＶＥ製：ＴＳＬ８２５７、固形分濃度５５％）５．６６ｇを添加して２５℃で３０分間撹拌した。ついで、水７.４９ｇと濃度１０重量％の酢酸０．２０ｇを添加して２５℃で１０分間撹拌し、オートクレーブにて、１００℃で３時間処理し、固形分濃度８．０重量％の表面処理アルミナ水和物微粒子(10)メタノール分散液を調製した。
【０１５５】
固形分濃度８重量％の表面処理アルミナ水和物微粒子(10)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、アルミナ水和物微粒子層形成用固形分濃度２重量％の表面処理アルミナ水和物微粒子(10)分散液を調製した。
【０１５６】
撥水性透明被膜付基材(10)の製造
無機酸化物微粒子層形成用固形分濃度２重量％の表面処理アルミナ水和物微粒子(10)分散液を用いた以外は実施例２と同様にして撥水性透明被膜付基材(10)を製造した。
撥水性透明被膜付基材(10)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１５７】
［実施例１１］
表面処理アルミナ水和物微粒子(11)分散液の調製
実施例６と同様にして固形分濃度８重量％の表面処理アルミナ水和物微粒子(6)メタノール分散液を調製した。
ついで、固形分濃度８重量％の表面処理アルミナ水和物微粒子(6)メタノール分散液１００ｇにＮ−メチルピロリドン（ＮＭＰ）３２ｇとプロピレングリコールモノプロピルエーテル（ＰＧＭＥ）７６８ｇと、混合アルコール（日本アルコール販売(株)製：ソルミックスＡ−１１、メタノールとエタノールとイソプロピルアルコールの混合アルコール）７００ｇを添加し、ついで、２５℃で３０分間撹拌して、無機酸化物微粒子層形成用固形分濃０．５重量％の表面処理アルミナ水和物微粒子(11)分散液を調製した。
【０１５８】
撥水性透明被膜付基材(11)の製造
実施例１と同様にして、プライマー層形成用塗布液(1)を、ガラス基板（浜新（株）製：ＦＬ硝子、厚さ：３ｍｍ、屈折率：１．５１）にバーコーター法（＃３）で、乾燥層厚が表となるように塗布し、８０℃で３０秒間乾燥した。
ついで、固形分濃度０．５重量％の表面処理アルミナ水和物微粒子(11)分散液をバーコーター法（＃３）で、乾燥層厚が表となるように塗布し、８０℃で３０秒間乾燥し、ついで、１５０℃で１０分間乾燥・硬化して撥水性透明被膜付基材(11)を製造した。
【０１５９】
撥水性透明被膜付基材(11)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１６０】
［実施例１２］
表面処理アルミナ水和物微粒子(12)分散液の調製
実施例６と同様にして固形分濃度８重量％の表面処理アルミナ水和物微粒子(6)メタノール分散液を調製した。
ついで、固形分濃度８重量％の表面処理アルミナ水和物微粒子(6)メタノール分散液１００ｇにＮ−メチルピロリドン（ＮＭＰ）４ｇとプロピレングリコールモノプロピルエーテル（ＰＧＭＥ）９６ｇを添加し、ついで、２５℃で３０分間撹拌して、無機酸化物微粒子層形成用固形分濃度４．０重量％の表面処理アルミナ水和物微粒子(12)分散液を調製した。
【０１６１】
撥水性透明被膜付基材(12)の製造
実施例１と同様にして、プライマー層形成用塗布液(1)を、ガラス基板（浜新（株）製：ＦＬ硝子、厚さ：３ｍｍ、屈折率：１．５１）にバーコーター法（＃３）で、乾燥層厚が表となるように塗布し、８０℃で３０秒間乾燥した。
ついで、固形分濃度４．０重量％の表面処理アルミナ水和物微粒子(12)分散液をバーコーター法（＃３）で、乾燥層厚が表となるように塗布し、８０℃で３０秒間乾燥し、ついで、１５０℃で１０分間乾燥・硬化して撥水性透明被膜付基材(12)を製造した。
【０１６２】
撥水性透明被膜付基材(12)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１６３】
［実施例１３］
表面処理鎖状シリカ微粒子(13)分散液の調製
ＳｉＯ2濃度が２４重量％の珪酸ナトリウム水溶液（ＳｉＯ2／Ｎａ2Ｏモル比が３．１）３３４ｇを純水１２６６ｇで希釈して、ＳｉＯ2濃度が５重量％の珪酸ナトリウム水溶液（ｐＨ１１）を１６００ｇ調製した。この珪酸ナトリウム水溶液を陽イオン交換樹脂（三菱化学（製）：ＳＫ−１ＢＨ）３２０ｇを添加し、１時間攪拌した後、イオン交換樹脂を分離し、脱アルカリ処理したｐＨ４．０、固形分濃度５％の珪酸液１５００ｇを調製した。ついで純水を３５００ｇ加え、固形分濃度１．９％に希釈した。この液をセパラブルフラスコに入れ、４０℃に昇温した後、１０％酢酸アンモニウム水溶液１００ｇ加え、酢酸でｐＨを４．１に調製した後、２時間加熱した。ついで、５％アンモニア水溶液でＰＨ１０．５に調製した。その後、９５℃に昇温し、９０℃で２時間加熱した。４０℃まで冷却した後、シリカゾルを得た。
【０１６４】
得られたシリカゾルを限外濾過膜（旭化成工業（株）製：ＳＩＰ−１０１３）を用いて、ＳｉＯ2濃度が１３重量％になるまで濃縮し、ついで、ロータリーエバポレーターで濃縮し、４４μｍメッシュのナイロンフィルターで濾過してＳｉＯ2濃度２０重量％の無機酸化物微粒子(B1-2)分散液を調製した。
【０１６５】
この分散液を、限外濾過膜を用いてメタノールにて溶媒置換して固形分濃度８重量％のメタノール分散液を得た。
得られた鎖状シリカ微粒子(13)の平均一次粒子径（ＤC）は１２ｎｍ、連結数は１０個、平均長さ（LC）は１２０ｎｍであった。
【０１６６】
ついで、固形分濃度８重量％の鎖状シリカ微粒子(13)メタノール分散液１００ｇにテトラエトキシシラン（多摩化学工業(株)製：正珪酸エチル‐Ａ、ＳｉＯ2濃度２８．８重量％）２．７０ｇを添加して２５℃で１０分間撹拌し、ついで、トリデカフルオロオクチルトリメトキシシラン（ＭＯＭＥＮＴＩＶＥ製：ＴＳＬ８２５７、固形分濃度５５重量％）２．８３ｇを添加して２５℃で３０分間撹拌した。ついで、水３.６７ｇと濃度１０重量％の酢酸０．２０ｇを添加して２５℃で１０分間撹拌し、オートクレーブにて、１００℃で３時間処理し、固形分濃度８．０重量％の表面処理鎖状シリカ微粒子(13)メタノール分散液を調製した。
【０１６７】
固形分濃度８重量％の表面処理鎖状シリカ微粒子(13)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用の固形分濃度２重量％の表面処理鎖状シリカ微粒子(13)分散液を調製した。
【０１６８】
撥水性透明被膜付基材(13)の製造
無機酸化物微粒子層形成用固形分濃度２重量％の表面処理鎖状シリカ微粒子(13)分散液を用いた以外は実施例２と同様にして撥水性透明被膜付基材(13)を製造した。
撥水性透明被膜付基材(13)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１６９】
［比較例１］
表面処理アルミナ水和物微粒子(R1)分散液の調製
実施例６と同様にして固形分濃度５重量のアルミナ水和物微粒子（6）分散液を得た。
この分散液を、限外濾過膜を用いてメタノールにて溶媒置換して、固形分濃度８重量％のアルミナ水和物微粒子(6)メタノール分散液を得た。固形分濃度８重量％のアルミナ水和物微粒子(6)メタノール分散液１００ｇにテトラエトキシシラン（多摩化学工業(株)製：正珪酸エチル‐Ａ、ＳｉＯ2濃度２８．８重量％）５．４０ｇを混合し、ついで、超純水を９．０４ｇ添加し、５０℃で６時間攪拌して固形分濃度８重量％の表面処理アルミナ水和物微粒子(R1)メタノール分散液を調製した。
【０１７０】
固形分濃度８重量％の表面処理アルミナ水和物微粒子(R1)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用固形分濃度２重量％の表面処理アルミナ水和物微粒子(R1)分散液を調製した。
【０１７１】
撥水性透明被膜付基材(R1)の製造
無機酸化物微粒子層形成用固形分濃度２重量％の表面処理アルミナ水和物微粒子(R1)分散液を用いた以外は実施例２と同様にして撥水性透明被膜付基材(R1)を製造した。
撥水性透明被膜付基材(R1)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１７２】
［比較例２］
表面処理アルミナ水和物微粒子(R2)分散液の調製
実施例６と同様にして調製した固形分濃度８重量％のアルミナ水和物微粒子(6)メタノール分散液１００ｇに、テトラエトキシシラン（多摩化学工業(株)製：正珪酸エチル‐Ａ、ＳｉＯ2濃度２８．８重量％）０．０１ｇを添加して２５℃で１０分間撹拌し、トリデカフルオロオクチルトリメトキシシラン（ＭＯＭＥＮＴＩＶＥ製：ＴＳＬ８２５７、固形分濃度５５％）０．０１ｇを添加して２５℃で３０分間撹拌した。ついで、濃度９９重量％の酢酸０．０２ｇを添加して２５℃で１０分間撹拌し、オートクレーブにて、１００℃で３時間処理し、固形分濃度８．０重量％の表面処理アルミナ水和物微粒子(R2)メタノール分散液を調製した。
【０１７３】
固形分濃度８重量％の表面処理アルミナ水和物微粒子(R2)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、アルミナ水和物微粒子層形成用固形分濃度２重量％の表面処理アルミナ水和物微粒子(R2)分散液を調製した。
【０１７４】
撥水性透明被膜付基材(R2)の製造
無機酸化物微粒子層形成用固形分濃度２重量％の表面処理アルミナ水和物微粒子(R2)分散液を用いた以外は実施例２と同様にして撥水性透明被膜付基材(R2)を製造した。
撥水性透明被膜付基材(R2)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１７５】
［比較例３］
表面処理アルミナ水和物微粒子(R3)分散液の調製
実施例６と同様にして調製した固形分濃度８重量％のアルミナ水和物微粒子(6)メタノール分散液１００ｇに、テトラエトキシシラン（多摩化学工業(株)製：正珪酸エチル‐Ａ、ＳｉＯ2濃度２８．８重量％）１３．５０ｇを添加して２５℃で１０分間撹拌し、トリデカフルオロオクチルトリメトキシシラン（ＭＯＭＥＮＴＩＶＥ製：ＴＳＬ８２５７、固形分濃度５５％）１４．１１ｇを添加して２５℃で３０分間撹拌した。ついで、水１８．９３ｇと濃度１０重量％の酢酸０．２０ｇを添加して２５℃で１０分間撹拌し、オートクレーブにて、１００℃で３時間処理し、固形分濃度８．０重量％の表面処理アルミナ水和物微粒子(R2)メタノール分散液を調製した。
【０１７６】
固形分濃度８重量％の表面処理アルミナ水和物微粒子(R3)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、アルミナ水和物微粒子層形成用固形分濃度２重量％の表面処理アルミナ水和物微粒子(R3)分散液を調製した。
【０１７７】
撥水性透明被膜付基材(R3)の製造
無機酸化物微粒子層形成用固形分濃度２重量％の表面処理アルミナ水和物微粒子(R3)分散液を用いた以外は実施例２と同様にして撥水性透明被膜付基材(R3)を製造した。
撥水性透明被膜付基材(R3)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１７８】
［比較例４］
表面処理アルミナ水和物微粒子(R4)分散液の調製
実施例１の加熱処理を、1５０℃で加温した以外は同様にしてアルミナ水和物微粒子(R4)分散液を調製した。得られたアルミナ水和物微粒子(R4)の平均長さ（LF）、平均幅（WPF）を測定し、結果を表に示す。
【０１７９】
この分散液を、限外濾過膜を用いてメタノールにて溶媒置換して、固形分濃度８重量％のアルミナ水和物微粒子(R4)メタノール分散液を得た。
ついで、固形分濃度８重量％のアルミナ水和物微粒子(R4)メタノール分散液１００ｇにテトラエトキシシラン（多摩化学工業(株)製：正珪酸エチル‐Ａ、ＳｉＯ2濃度２８．８重量％）２．７０ｇを添加して２５℃で１０分間撹拌し、ついで、トリデカフルオロオクチルトリメトキシシラン（ＭＯＭＥＮＴＩＶＥ製：ＴＳＬ８２５７、固形分濃度５５重量％）２．８３ｇを添加して２５℃で３０分間撹拌した。ついで、水３.６７ｇと濃度１０重量％の酢酸０．２０ｇを添加して２５℃で１０分間撹拌し、オートクレーブにて、１００℃で３時間処理し、固形分濃度８．０重量％の表面処理アルミナ水和物微粒子(R4)メタノール分散液を調製した。
【０１８０】
固形分濃度８重量％の表面処理アルミナ水和物微粒子(R4)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用固形分濃度２重量％の表面処理アルミナ水和物微粒子(R4)分散液を調製した。
【０１８１】
撥水性透明被膜付基材(R4)の製造
無機酸化物微粒子層形成用固形分濃度２重量％の表面処理アルミナ水和物微粒子(R4)分散液を用いた以外は実施例２と同様にして撥水性透明被膜付基材(R4)を製造した。
撥水性透明被膜付基材(R4)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１８２】
【表１−１】
2014213591.tif 000002
【０１８３】
【表１−２】
2014213591.tif 000003